(57)【要約】  ＭＤ方向とＴＤ方向の収縮が抑制され（吸水時も含めた寸法安定性が優れ）、耐衝撃性に優れた、摺動部品用のポリアミド樹脂組成物と摺動部品、及びその摺動部品の製造方法とその摺動部品を使用した自動車の製造方法を提供する。  ポリアミド樹脂（成分Ａ）及びスチレン系重合体（成分Ｂ）を含む摺動部品用ポリアミド樹脂組成物であって、前記成分Ｂの荷重たわみ温度が１４０〜２８０℃であり、前記成分Ａと前記成分Ｂの重量比（Ａ／Ｂ）が、９５／５〜７７／２３である摺動部品用ポリアミド樹脂組成物。【特許請求の範囲】
【請求項１】
ポリアミド樹脂（成分Ａ）及びスチレン系重合体（成分Ｂ）を含む摺動部品用ポリアミド樹脂組成物であって、
前記成分Ｂの荷重たわみ温度が１４０〜２８０℃であり、
前記成分Ａと前記成分Ｂの重量比（Ａ／Ｂ）が、９５／５〜７７／２３である摺動部品用ポリアミド樹脂組成物。
【請求項２】
前記成分Ｂがシンジオタクチック構造を有するスチレン系重合体である請求項１記載の摺動部品用ポリアミド樹脂組成物。
【請求項３】
前記成分Ａの
限界ＰＶ値が２０〜１０００ＭＰａ・ｃｍ／ｓｅｃであり、
動摩擦係数が０．００１〜０．７であり、
耐衝撃性が２０Ｊ／ｍ〜３００Ｊ／ｍである請求項１又は２記載の摺動部品用ポリアミド樹脂組成物。
【請求項４】
さらに、スチレン由来の単量体並びにオレフィン由来の単量体及び／又は共役ジエン由来の単量体が共重合してなる熱可塑性樹脂（成分Ｃ）（但し、成分Ｂを除く）を含む請求項１〜３いずれか記載の摺動部品用ポリアミド樹脂組成物。
【請求項５】
さらに、スチレン−ポリアミドブロック共重合体、スチレン−グリシジルメタクリレート共重合体、スチレン−無水マレイン酸共重合体、無水マレイン酸変性スチレンブロック共重合体、無水マレイン酸変性ポリフェニレンエーテル、無水マレイン酸変性ＳＰＳ及びフマル酸変性ポリフェニレンエーテルからなる群から選ばれる１以上の化合物（成分Ｄ）（但し、成分Ｂを除く）を含む請求項１〜４いずれか記載の摺動部品用ポリアミド樹脂組成物。
【請求項６】
さらに、ガラス繊維（成分Ｅ）を含む請求項１〜５いずれか記載の摺動部品用ポリアミド樹脂組成物。
【請求項７】
成分Ａ、Ｂ及びＤの合計１００重量％に対して、
成分Ａが６９．４５〜８５重量％、
成分Ｂが１０〜２０重量％、及び
成分Ｄが５〜２０重量％である請求項５記載の摺動部品用ポリアミド樹脂組成物。
【請求項８】
成分Ａ、Ｂ、Ｄ及びＥの合計１００重量％に対して、
成分Ａが５０〜７５重量％、
成分Ｂが１０〜２０重量％、
成分Ｄが５〜１０重量％、及び
成分Ｅが１０〜３０重量％である請求項６記載の摺動部品用ポリアミド樹脂組成物。
【請求項９】
成分Ａ、Ｂ、Ｄ及びＥの合計１００重量％に対して、
成分Ａが（５２．０９×１００／９９．５９）〜７５重量％、
成分Ｂが１０〜（１５．０６×１００／９９．５９）重量％、
成分Ｄが５〜（７．５０×１００／９９．５９）重量％、及び
成分Ｅが１０〜（２５．００×１００／９９．５９）重量％である請求項６記載の摺動部品用ポリアミド樹脂組成物。
【請求項１０】
請求項１〜９いずれか記載の摺動部品用ポリアミド樹脂組成物を成形してなる摺動部品。
【請求項１１】
前記摺動部品がギアである請求項１０記載の摺動部品。
【請求項１２】
前記ギアが電動パワーステアリングギアである請求項１１記載のギア。
【請求項１３】
ポリアミド樹脂組成物を成形する工程を有する摺動部品の製造方法であって、
前記ポリアミド樹脂組成物のＭＤ方向の初期収縮率が０．２〜１．２、ＴＤ方向の初期収縮率が１．０〜１．４である摺動部品の製造方法。
【請求項１４】
請求項１３記載の製造方法で得られる摺動部品を摺動装置に組込む工程を有する自動車の製造方法。
【発明の詳細な説明】
【技術分野】
【０００１】
本発明は、摺動部品用ポリアミド樹脂組成物、摺動部品並びに摺動部品及び自動車の製造方法に関する。
【背景技術】
【０００２】
ポリアミド樹脂はエンジニアリングプラスチックとして優れた特性を示すことから、自動車製造、機械の製造、電気、電子部品の製造など、各種の機械や部品の製造に利用されている。ポリアミド樹脂は特に、機械的特性や耐摩耗性に優れているため、ギア、カム、軸受などの摺動部品の成形材料として広く利用されている。【０００３】
特許文献１には、電動パワーステアリング（ＥＰＳ）のギアについて記載されており、ギアなどの部品の耐摩耗性の向上の観点から、ポリアミド樹脂とガラス繊維を特定量含むポリアミド樹脂組成物が提案されている。
特許文献２には、ポリアミドにポリプロピレンを含有させたポリアミド樹脂組成物により、吸水による寸法変化を低減させる技術が開示されている。
特許文献３には、ポリアミド樹脂、変性ポリフェニレンエーテル重合体、シンジオタクチックポリスチレン系重合体、変性エチレン・プロピレン系共重合体を使用したポリアミド系樹脂組成物が記載されている。
特許文献４には、シンジオタクチック構造を有するスチレン系重合体（ＳＰＳ）９．０〜９０．０重量％、ゴム状弾性体１．０〜５０．０重量％及びポリアミド９．０〜９０．０重量％の合計１００重量部に対し、特定の酸変性ポリフェニレンエーテル０．５〜１０．０重量部を含有することを特徴とするポリスチレン系樹脂組成物が開示されている。
【先行技術文献】
【特許文献】
【０００４】
【特許文献１】ＷＯ２００６／０５４７７４号公報
【特許文献２】特開２００４−０５２８４０号公報
【特許文献３】特開２０００−０６３６６３号公報
【特許文献４】特開平０８−３１１１９６号公報
【発明の開示】
【発明が解決しようとする課題】
【０００５】
近年の各種機械や部品の高性能化への要求により、そして特に電動パワーステアリング（ＥＰＳ）のギアなどの摺動部品の高性能化への要求により、ポリアミド樹脂成形品は、吸水時も含めた寸法安定性と耐衝撃性が従来にも増して求められている。例えば、自動車用のギア、特に電動パワーステアリング（ＥＰＳ）のギアなどの摺動部品にポリアミド樹脂を使用すると、吸水等に起因して膨潤等することによる寸法の変化がギアと他の部材との噛合い効果を低減させるため、このような寸法の変化を見越してギアを小さめに加工しなければならない、ギアが組み込まれた自動車では上記噛合い効果の低下を補償するバックラッシュ調整機構を設置しなければならない等が、製造上のコストアップ要因となっている。このような摺動部品の吸水時も含めた寸法安定性と耐衝撃性は、操舵性能向上の観点から、ギア単体の制度を向上させるため、特にピッチ円直径上の歯厚の寸法変化を低減しなければならない理由から、近年、部材のＭＤ方向とＴＤ方向の収縮を低減し、耐衝撃性を向上することが特に要請されている。
特許文献１〜３に開示されているポリアミド樹脂組成物では、この摺動部品のＭＤ方向とＴＤ方向の収縮を低減し、耐衝撃性を向上する要請に応えることができない。【０００６】
また、特許文献４に開示されているポリアミド樹脂組成物は、ＳＰＳの機械的強度を改善する観点から、ＳＰＳにポリアミド樹脂と特定の酸変性ポリフェニレンエーテルが加えられているが、ＳＰＳの機械的強度の改善効果と酸・アルカリに対する安定性の確保の観点から、ポリアミドの配合量が全樹脂量８０重量％以下であることが推奨され、その結果、実施例における全樹脂中の配合量は、ＳＰＳが４０〜４５重量％と多量に使用され、ポリアミド樹脂は５０重量％に留まっている。
従って、ポリアミド樹脂を摺動部品に使用する際に、摺動部品に近年要請される高度のＭＤ方向とＴＤ方向の収縮とその異方性の低減と耐衝撃性・耐摩耗性を確保する観点からは、特許文献４に開示されている技術思想は十分ではない。【０００７】
本発明は、ＭＤ方向とＴＤ方向の収縮が抑制され（吸水時も含めた寸法安定性が優れ）、耐衝撃性に優れた、摺動部品用のポリアミド樹脂組成物と摺動部品、及びその摺動部品の製造方法とその摺動部品を使用した自動車の製造方法を提供することを課題とする。
【課題を解決するための手段】
【０００８】
本発明は、以下の（１）〜（４）を内容とする。
（１）ポリアミド樹脂（成分Ａ）及びスチレン系重合体（成分Ｂ）を含む摺動部品用ポリアミド樹脂組成物であって、
前記成分Ｂの荷重たわみ温度が１４０〜２８０℃であり、
前記成分Ａと前記成分Ｂの重量比（Ａ／Ｂ）が、９５／５〜７７／２３である摺動部品用ポリアミド樹脂組成物。
（２）前記（１）記載の摺動部品用ポリアミド樹脂組成物を成形してなる摺動部品。
（３）ポリアミド樹脂組成物を成形する工程を有する摺動部品の製造方法であって、
前記ポリアミド樹脂組成物のＭＤ方向の初期収縮率が０．２〜１．２、ＴＤ方向の初期収縮率が１．０〜１．４である摺動部品の製造方法。
（４）前記（３）記載の製造方法で得られる摺動部品を摺動装置に組込む工程を有する自動車の製造方法。
【発明の効果】
【０００９】
本発明によれば、ＭＤ方向とＴＤ方向の収縮が抑制され（吸水時も含めた寸法安定性が優れ）、耐衝撃性に優れた、摺動部品用のポリアミド樹脂組成物と摺動部品、及びその摺動部品の製造方法とその摺動部品を使用した自動車の製造方法を提供することができる。
【発明を実施するための最良の形態】
【００１０】
〔ポリアミド樹脂組成物〕
本発明のポリアミド樹脂組成物（以下、ポリアミド樹脂組成物ともいう）は、ポリアミド樹脂（成分Ａ）及びスチレン系重合体（成分Ｂ）を含む摺動部品用ポリアミド樹脂組成物であって、
前記成分Ｂの荷重たわみ温度が１４０〜２８０℃であり、
前記成分Ａと前記成分Ｂの重量比（Ａ／Ｂ）が、９５／５〜７７／２３である摺動部品用ポリアミド樹脂組成物である。【００１１】
（成分Ａ）
成分Ａは、好ましくは、ジアミンとジカルボン酸の重縮合、ω−アミノカルボン酸の自己縮重合、ラクタム類の開環重合等によって得られ、十分な分子量を有し、摺動部品、中でもギア、特にＥＰＳのギアに対して、十分な機械的特性と耐摩耗性を与える観点から、
限界ＰＶ値が、好ましくは２０〜１０００ＭＰａ・ｃｍ／ｓｅｃ、より好ましくは３０〜７００ＭＰａ・ｃｍ／ｓｅｃ、更に好ましくは４０〜６００ＭＰａであり、
動摩擦係数が、好ましくは０．００１〜０．７、より好ましくは０．００５〜０．６、更に好ましくは０．０１〜０．５であり、
耐衝撃性が、好ましくは２０〜３００Ｊ／ｍ、より好ましくは３０〜２５０Ｊ／ｍ、更に好ましくは４０〜２００Ｊ／ｍである。
このような物理的特性（限界ＰＶ値、動摩擦係数及び衝撃強さ）は、成分Ａについて、技術常識の範囲で、以下の好ましい縮重合原料の組成と数平均分子量を調整して達成することができる。【００１２】
摺動部品、中でもギア、特にＥＰＳのギアに対して、十分な機械的特性と耐摩耗性を与える観点から、上記ジアミンの具体例としては、
テトラメチレンジアミン、ヘキサメチレンジアミン、ウンデカメチレンジアミン、ドデカメチレンジアミン、２，２，４−トリメチルヘキサメチレンジアミン、５−メチルノナメチレンジアミン等の脂肪族ジアミン、１，３−ビスアミノメチルシクロヘキサン、１，４−ビスアミノメチルシクロヘキサン、ビス−ｐ−アミノシクロヘキシルメタン、ビス−ｐ−アミノシクロヘキシルプロパン、イソホロンジアミン等の脂環族ジアミン、ｍ−キシリレンジアミン、ｐ−キシリレンジアミン等の、芳香族ジアミンが好ましく、テトラメチレンジアミン及び／又はヘキサメチレンジアミンがより好ましく、ヘキサメチレンジアミンが更に好ましい。【００１３】
摺動部品、中でもギア、特にＥＰＳのギアに対して、十分な機械的特性と耐摩耗性を与える観点から、上記ジカルボン酸の具体例としては、
アジピン酸、スベリン酸、アゼライン酸、セバシン酸、ドデカン二酸等の脂肪族ジカルボン酸、１，３−シクロヘキサンジカルボン酸、１，４−シクロヘキサンジカルボン酸等の脂環族ジカルボン酸、テレフタル酸、イソフタル酸、ナフタレンジカルボン酸、ダイマー酸等の芳香族ジカルボン酸が好ましく、アジピン酸、テレフタル酸及び／又はイソフタル酸がより好ましく、アジピン酸が更に好ましい。【００１４】
摺動部品、中でもギア、特にＥＰＳのギアに対して、十分な機械的特性と耐摩耗性を与える観点から、上記ω−アミノカルボン酸としては、具体的には、ε−アミノカプロン酸、１１−アミノウンデカン酸及び／又は１２−アミノドデカン酸が好ましく、ε−アミノカプロン酸がより好ましい。【００１５】
摺動部品、中でもギア、特にＥＰＳのギアに対して、十分な機械的特性と耐摩耗性を与える観点から、上記ラクタム類としては、ε−カプロラクタム、エナントラクタム及び／又はω−ラウロラクタムが好ましく、ε−カプロラクタムがより好ましい。【００１６】
成分Ａにおいては、これらのジアミン及びジカルボン酸、又はω−アミノカルボン酸、或いはラクタム類は、単独或いは二種以上の混合物の形で重縮合等に供され、得られたポリアミドホモポリマー、コポリマー、及びこれらのホモポリマー及び／又はコポリマ−の混合物のいずれも使用することができる。【００１７】
以上の好適な組成及び物性を有する成分Ａとしては、
ポリアミド６、ポリアミド４６、ポリアミド６６、ポリアミド１１、ポリアミド１２、ポリアミド６１０、ポリアミド６１２、ポリアミド６／６６、ポリアミド６／６１２、ポリアミド６ＭＸＤ（ＭＸＤはｍ−キシリレンジアミン成分を示す）、ポリアミド６６／６Ｔ（Ｔはテレフタル酸成分を示す）、及びポリアミド６Ｔ／６Ｉ（Ｉはイソフタル酸成分を示す）からなる群から選ばれる１種以上の化合物が好ましく、
機械的特性、さらに成形性とのバランス及びコストの点からは、
ポリアミド６、ポリアミド６６、ポリアミド１１、ポリアミド１２、ポリアミド６／６６、ポリアミド６６／６Ｔ、ポリアミド６Ｔ／６Ｉからなる群から選ばれる１種以上の化合物がより好ましく、
ポリアミド６、ポリアミド６６からなる群から選ばれる１種以上の化合物が更に好ましい。
尚、成分Ａの表記は、ＪＩＳ  Ｋ６９２０−１のホモポリアミド材料及びコポリアミド材料の化学構造を示す記号に準拠している。【００１８】
成分Ａの数平均分子量は、ポリアミド系樹脂組成物の機械的特性を確保し、成形加工性を良好にするために溶融粘度を確保する観点から、好ましくは１００００〜５００００、より好ましくは１３０００〜３００００の範囲内にあるものを用いることができる。【００１９】
（成分Ｂ）
成分Ｂは、スチレン系重合体であって、耐熱性を向上し、寸法安定性を確保する観点から、荷重たわみ温度が１４０〜２８０℃であり、好ましくは１５０〜２８０℃であり、より好ましくは１６０〜２８０℃であり、更に好ましくは１７０〜２８０℃である。
スチレン系重合体とは、スチレン単量体又はスチレンのフェニル基又は置換フェニルであるスチレン系単量体由来の構造単位で構成される重合体であり、
ポリスチレン、ポリ（アルキルスチレン）、ポリ（ハロゲン化スチレン）、ポリ（ハロゲン化アルキルスチレン）、ポリ（アルコキシスチレン）、ポリ（ビニル安息香酸エステル）、ポリ（フェニルスチレン）、ポリ（ビニルナフタレン）、ポリ（ビニルスチレン）、これらの水素化重合体及びこれらの混合物、或いはこれらを主成分とする共重合体が好ましい。【００２０】
なおここで、ポリ（アルキルスチレン）としては、
ポリ（メチルスチレン）、ポリ（エチルスチレン）、ポリ（イソプロピルスチレン）、ポリ（ｔｅｒｔ−ブチルスチレン）等があり、
ポリ（ハロゲン化スチレン）としては、ポリ（クロロスチレン）、ポリ（ブロモスチレン）、ポリ（フルオロスチレン）等がある。【００２１】
ポリ（ハロゲン化アルキルスチレン）としては、ポリ（クロロメチルスチレン）等がある。
ポリ（アルコキシスチレン）としては、ポリ（メトキシスチレン）、ポリ（エトキシスチレン）等がある。【００２２】
好ましいスチレン系重合体としては、ポリスチレン、ポリ（ｐ−メチルスチレン）、ポリ（ｍ−メチルスチレン）、ポリ（ｐ−ｔｅｒｔ−ブチルスチレン）、ポリ（ｐ−クロロスチレン）、ポリ（ｍ−クロロスチレン）、ポリ（ｐ−フルオロスチレン）、これらの水素化重合体及びこれらの構造単位を含む共重合体が挙げられる。
なお、スチレン系重合体は、一種のみを単独で、又は二種以上を組み合わせて用いることができる。【００２３】
荷重たわみ温度とは、スチレン系重合体の耐熱性の尺度であり、スチレン系重合体が好ましくはシンジオタクチック構造を有するスチレン系重合体（以下、ＳＰＳともいう）であるときに、上記の好適荷重たわみ温度範囲を達成できる。
荷重たわみ温度は、ＡＳＴＭ  Ｄ−６４８に基づいて、金型温度１５０℃にて成形した、長さ５インチ×幅１／２インチ×厚み１／２インチのテストピースに、０．４６ＭＰａの応力を与え、常温より２℃／ｍｉｎで昇温して行き、０．２５ｍｍ撓んだときの温度で定義される。【００２４】
ここでＳＰＳにおけるシンジオタクチック構造とは、立体構造がシンジオタクチック構造、即ち炭素−炭素結合から形成される主鎖に対して側鎖であるフェニル基や置換フェニル基が交互に反対方向に位置する立体構造を有するものである。
ＳＰＳの製造方法は、例えば、特開２００９−６８０２２に開示されている。
ＳＰＳは、例えば、出光興産株式会社から商品名「ザレック」（「ＸＡＲＥＣ」）で市販されている。【００２５】
ＳＰＳのタクティシティは同位体炭素による核磁気共鳴法（１３Ｃ−ＮＭＲ法）により定量される。１３Ｃ−ＮＭＲ法により測定されるタクティシティは、連続する複数個の構成単位の存在割合、例えば２個の場合はダイアッド、３個の場合はトリアッド、５個の場合はペンタッドによって示すことができる。
成分Ｂは、熱的性質や力学的性質を低下させない観点から、通常は
ラセミダイアッドで７５％以上、好ましくは８５％以上、もしくは
ラセミペンタッドで３０％以上、好ましくは５０％以上のシンジオタクティシティを有するポリスチレン、ポリ（アルキルスチレン）、ポリ（ハロゲン化スチレン）、ポリ（ハロゲン化アルキルスチレン）、ポリ（アルコキシスチレン）、ポリ（ビニル安息香酸エステル）、ポリ（フェニルスチレン）、ポリ（ビニルナフタレン）、ポリ（ビニルスチレン）、これらの水素化重合体及びこれらの混合物、或いはこれらを主成分とする共重合体を指す。【００２６】
成分Ｂは、得られる組成物或いは成形品の熱的性質、力学的物性を低下させない観点から、重量平均分子量が
好ましくは１００００以上、より好ましくは５００００以上であり、
好ましくは４０００００以下、より好ましくは３０００００以下であり、
更に好ましくは１００００〜４０００００、更により好ましくは５００００〜３０００００である。【００２７】
（成分Ｃ）
本発明のポリアミド樹脂組成物は、耐衝撃性や摺動性を示す限界ＰＶ値を向上する観点から、さらに、スチレン由来の単量体並びにオレフィン由来の単量体及び／又は共役ジエン由来の単量体が共重合してなる熱可塑性樹脂（成分Ｃ）（但し、成分Ｂを除く）を含むことが好ましい。
成分Ｃは、スチレン系エラストマー樹脂といわれているものであり、ポリアミド樹脂組成物中で、成分Ｂと相溶することで、成分Ｃがコア、成分Ｂがシェルのコア・シェル構造を形成すると考えられ、成分Ｂとの相乗作用により、ポリアミド樹脂組成物の耐衝撃性や摺動性を示す限界ＰＶ値を大きく向上する。【００２８】
ポリアミド樹脂組成物の耐衝撃性や摺動性を示す限界ＰＶ値を向上する観点から、成分Ｃとして、スチレン−ブタジエン共重合体（ＳＢＲ）、水素添加スチレン−ブタジエンブロック共重合体（ＳＥＢ）、スチレン−ブタジエン−スチレンブロック共重合体（ＳＢＳ）、水素添加スチレン−ブタジエン−スチレンブロック共重合体（ＳＥＢＳ）、スチレン−イソプレンブロック共重合体（ＳＩＲ）、水素添加スチレン−イソプレンブロック共重合体（ＳＥＰ）、水素添加スチレン−イソプレン−スチレンブロック共重合体（ＳＥＰ）、スチレン−イソプレン−スチレンブロック共重合体（ＳＩＳ）、スチレン−ブタジエンランダム共重合体、水素添加スチレン−ブタジエンランダム共重合体、スチレン−エチレン−プロピレンランダム共重合体、スチレン−エチレン−ブチレンランダム共重合体、メチルメタクリレート−ブタジエン−スチレン共重合体（ＭＢＳ）、オクチルアクリレート−ブタジエン−スチレン共重合体（ＭＡＢＳ）、及びアルキルアクリレート−ブタジエン−アクリロニトリル−スチレン共重合体（ＡＡＢＳ）、からなる群から選ばれる１以上の化合物が好ましく、
ＳＢＲ、ＳＥＲ、ＳＢＳ、ＳＥＢＳ、ＳＩＲ、ＳＥＰ、ＳＩＳ、ＳＥＰＳ、スチレン単位を含有する共重合体又はこれらを変性した共重合体がより好ましく、
ＳＥＰＳ、ＳＥＢＳ，ＳＥＰが更に好ましく、ＳＥＰＳが更に好ましい。【００２９】
成分Ｃは、クラレ製のセプトンに代表されるような、熱可塑性エラストマーでポリスチレンブロックと柔軟なポリオレフィン構造のエラストマーブロックで構成されておりジブロックとトリプルブロックを基本とするブロック共重合体として市販されているものを使用できる。【００３０】
（成分Ｄ）
本発明のポリアミド樹脂組成物は、成分Ａ及びＢを相溶させて耐衝撃性や扇動性を示す限界ＰＶ値を向上する観点から、さらに、スチレン−ポリアミドブロック共重合体、スチレン−グリシジルメタクリレート共重合体、スチレン−無水マレイン酸共重合体、無水マレイン酸変性スチレンブロック共重合体、無水マレイン酸変性ポリフェニレンエーテル、無水マレイン酸変性ＳＰＳ及びフマル酸変性ポリフェニレンエーテルからなる群から選ばれる１以上の化合物（成分Ｄ）（但し、成分Ｂを除く）を含むことが好ましい。
成分Ｄは、成分Ａ及びＢを相溶させるための熱可塑性樹脂成分であり、成分Ａ及びＢに成分Ｄを加えると、成分Ａ中に成分Ｂを微細に分散することができる。
成分Ａに対する成分Ｂの分散性及び成分Ａとの界面強度不足に起因する力学物性の低下を避ける観点から、スチレン−ポリアミドブロック共重合体、スチレン−グリシジルメタクリレート共重合体、スチレン−無水マレイン酸共重合体、無水マレイン酸変性スチレンブロック共重合体、無水マレイン酸変性ポリフェニレンエーテル、無水マレイン酸変性ＳＰＳ、フマル酸変性ポリフェニレンエーテルが好ましく、フマル酸変性ポリフェニレンエーテルが更に好ましい（以下、ポリフェニレンエーテルをＰＰＥともいう）。【００３１】
（成分Ｅ）
本発明のポリアミド樹脂組成物は、ポリアミド樹脂の吸水時も含めた寸法安定性の観点から、さらにガラス繊維（成分Ｅ）を含むことが好ましい。
成分Ｅは、アクリル樹脂、エポキシ樹脂もしくはウレタン樹脂などを主成分とする公知の集束剤（バインダ）により集束されているものが好ましく、
アクリル樹脂あるいはエポキシ樹脂を主成分とする集束剤で集束されているものが好ましい。
また、成分Ｅは、イソシアネート化合物、有機シラン化合物、有機チタネート化合物、有機ボラン化合物、あるいはエポキシ化合物などのカップリング剤で予備処理したものを使用することが、得られる成形物の機械的特性の更なる向上が期待されるため好ましい。
成分Ｅは、ポリアミド樹脂の吸水時も含めた寸法安定性の観点から、
重量平均繊維長が、好ましくは１００〜１０００μｍ、より好ましくは１５０〜６００μｍ、更に好ましくは２００〜５００μｍであり、
平均繊維径が、好ましくは３〜２０μｍ、より好ましくは４〜１５μｍ、更に好ましくは５〜１３μｍである。【００３２】
（その他の成分）
本発明のポリアミド系樹脂組成物には、その成形加工性及び物性を損なわない範囲で、繊維状、粉末状、フレーク状或いはマット状などの各種形状の強化剤や充填剤を添加配合することができる。
これら強化剤及び充填剤の具体例としては、
炭素繊維、シリカ繊維、シリカアルミナ繊維、アルミナ繊維、ジルコニア繊維、窒化ホウ素繊維、窒化珪素繊維、塩基性硫酸マグネシウム繊維、ホウ素繊維、ステンレス鋼繊維、アルミニウム、チタン、銅、真鍮、マグネシウムなどの無機質及び金属繊維、
ポリエステル、ポリアクリロニトリル、セルロースなどの有機質繊維、
銅、鉄、ニッケル、亜鉛、錫、ステンレス鋼、アルミニウム、金、銀等の金属粉末、ヒュームドシリカ、珪酸アルミニウム、珪酸カルシウム、珪酸、含水珪酸カルシウム、含水珪酸アルミニウム、ガラスビーズ、カーボンブラック、石英粉末、タルク、マイカ、酸化チタン、酸化鉄、酸化亜鉛、炭酸カルシウム、炭酸マグネシウム、酸化マグネシウム、酸化カルシウム、硫酸マグネシウム、チタン酸カリウム、ケイソウ土等が挙げられるが、
これらに限定されるものではない。
又、繊維状物質の場合は、平均繊維直径が０．１〜３０μｍ、繊維長／繊維直径の比が１０以上のものが好ましく使用される。
更に、これらの強化剤及び充填剤は、公知のシランカップリング剤やチタネート系カップリング剤等で表面処理されたものでも良い。
なお、これらの強化剤や充填剤は、単独でも、２種以上を混合して用いてもよい。【００３３】
本発明のポリアミド系樹脂組成物には、必要に応じて、
ヒンダードフェノール、ハイドロキノン、チオエーテル、ホスファイト、アミン類、及びこれらの置換体である有機系酸化防止剤、塩化第一銅、塩化第二銅、臭化第一銅、臭化第二銅、ヨウ化第一銅、ヨウ化第二銅、硫酸第二銅、硝酸第二銅、リン酸第二銅、ピロリン酸第二銅、酢酸第一銅、酢酸第二銅、サリチル酸第二銅、ステアリン酸第二銅、安息香酸第二銅等の銅化合物、ヨウ化カリウム、塩化リチウム、臭化リチウム、ヨウ化リチウム、フッ化リチウム、塩化ナトリウム、臭化ナトリウム、ヨウ化ナトリウム、塩化カリウム、臭化カリウム、ヨウ化カリウム、フッ化カリウム等のハロゲン化アルカリ金属化合物、酸化セリウム、酸化チタン、及び酸化亜鉛等の無機系酸化防止剤等の酸化防止剤、好ましくは、ヨウ化第一銅及び／又はヨウ化カリウムである酸化防止剤、より好ましくは、ヨウ化第一銅及びヨウ化カリウムである酸化防止剤、
耐熱性向上剤による変色を防止するための、メラミン、シアヌル酸、ジメチロール尿素、２−メルカプトべンゾイミダゾール、ベンゾグワナミン、グアニジルスルファメート等、好ましくは、メラミンである変色防止剤、
有機錫系、鉛系、金属石鹸系等の熱安定剤、
レゾルシノール、サリシレート、ベンゾトリアゾール、ベンゾフェノン等の紫外線安定剤、
ステアリン酸及びその塩、ステアリルアルコール等の離型剤、
赤燐、酸化錫、水酸化ジルコニウム、メタホウ酸バリウム、水酸化アルミニウム、水酸化マグネシウム、水酸化カルシウム、ハイドロタルサイト等の無機難燃剤、
ハロゲン系、燐酸エステル系、メラミン或いはシアヌル酸系の有機難燃剤、
三酸化アンチモン等の難燃助剤、ドデシルベンゼンスルホン酸ナトリウム、ポリアルキレングリコール、アルキルベタイン等の帯電防止剤、
その他結晶化促進剤、染料、顔料等の添加剤を１種類以上添加することが可能である。【００３４】
（組成）
本発明のポリアミド系樹脂組成物は、摺動部品用としての機械的特性と耐摩耗性の基本的な水準を確保する観点から、ポリアミド系樹脂組成物の全熱可塑性樹脂成分１００重量％中、
成分Ａの重量％が、好ましくは３０〜９５重量％であり、より好ましくは３５〜８０重量％であり、更に好ましくは４０〜６５重量％である。
なお、強化剤として配合できる有機質繊維は、ポリアミド系樹脂組成物の熱可塑性樹脂成分には含めない。【００３５】
本発明のポリアミド系樹脂組成物は、吸水時も含めた寸法安定性の観点から、成分Ａと成分Ｂの重量比（Ａ／Ｂ）が、９５／５〜７７／２３であり、好ましくは９０／１０〜７７．５／２２．５であり、より好ましくは８５／２５〜７７．５／２２．５であり、更に好ましくは８２／１８〜７７．５／２２．５であり、更に好ましくは８０／２０〜７９／２１である。【００３６】
本発明のポリアミド系樹脂組成物は、限界ＰＶ値や摩擦係数の観点から、成分Ｂと成分Ｃの重量比（Ｂ／Ｃ）が、好ましくは１００／０〜５０／５０であり、より好ましくは９９／１〜５０／５０であり、更に好ましくは９０／１０〜６０／４０であり、更に好ましくは８０／２０〜６０／４０であり、更に好ましくは７０／３０〜６５／３５である。【００３７】
本発明のポリアミド系樹脂組成物は、成分Ａと成分Ｂの相溶性の観点から、成分Ａと成分Ｂの合計量と成分Ｄの重量比（（Ａ＋Ｂ）／Ｄ）が、好ましくは１００／０〜５０／５０であり、より好ましくは９５／５〜６０／４０であり、更に好ましくは９２／８〜８０／２０であり、更に好ましくは９１／９〜８５／２５である。【００３８】
本発明のポリアミド系樹脂組成物は、吸水時も含めた寸法安定性をさらに強化する観点から、成分Ｅの重量とポリアミド系樹脂組成物の成分Ａ、Ｂ、Ｃ及びＤの合計量の重量比（Ｅ／（Ａ＋Ｂ＋Ｃ＋Ｄ））は、好ましくは１０／９０〜５０／５０であり、より好ましくは１５／８５〜４０／６０であり、更に好ましくは２０／８０〜３０／７０である。【００３９】
本発明のポリアミド系樹脂組成物は、吸水時も含めた寸法安定性の観点から、成分Ａ、Ｂ及びＤの合計１００重量％に対して、成分Ａが６９．４５〜８５重量％、成分Ｂが１０〜２５重量％、及び、成分Ｄが５〜２０重量％であることが好ましい。【００４０】
本発明のポリアミド系樹脂組成物は、吸水時も含めた寸法安定性をさらに向上させる観点から、
成分Ａ、Ｂ、Ｄ及びＥの合計１００重量％に対して、
成分Ａが５０〜７５重量％、
成分Ｂが１０〜２０重量％、
成分Ｄが５〜１０重量％、及び
成分Ｅが１０〜３０重量％であることが好ましい。【００４１】
本発明のポリアミド系樹脂組成物は、吸水時も含めた寸法安定性をさらに向上させる観点から、
成分Ａ、Ｂ、Ｄ及びＥの合計１００重量％に対して、
成分Ａが５２．０９×１００／９９．５９）〜７５重量％、
成分Ｂが１０〜（１５．０６×１００／９９．５９）重量％、
成分Ｄが５〜（７．５０×１００／９９．５９）重量％、及び
成分Ｅが１０〜（２５．００×１００／９９．５９）重量％であることが好ましい。【００４２】
（製造方法）
本発明のポリアミド樹脂組成物は、ポリアミド樹脂（成分Ａ）、スチレン系重合体（成分Ｂ）、必要に応じて、成分Ｃ、成分Ｄ及び／又はガラス繊維（成分Ｅ）とを所定範囲の比率にて、一軸あるいは二軸混練押出機、バンバリーミキサーなどの公知の溶融混練機を用い、公知の方法によって溶融混練することにより製造することができる。この溶融混練に際して、必要により、前記の各種の添加剤を添加する。【００４３】
〔摺動部品〕
本発明のポリアミド樹脂組成物は、押出成形法、ブロー成形法、射出成形法などの公知の成形方法を用いて、種々形状の自動車や機械のギア、プーリー、カム、軸受などの摺動部材の成形物とすることができ、好ましくはギア、より好ましくＥＰＳのギアにすることができる。本発明のポリアミド樹脂組成物は、自動車や機械のギア、プーリー、カム、軸受などの摺動部材の製造に、より好ましくはギア、特にＥＰＳのギアに有利に用いることができる。【００４４】
本発明のポリアミド樹脂組成物を成形して得られる成形物の中では、本発明の吸水時も含めた寸法安定性が発揮される効果の大きい、ギア、プーリー、カム、軸受が好ましく、ギアがより好ましく、自動車やギアがより好ましく、ＥＰＳのギアが更に好ましい。【００４５】
〔摺動部品の製造方法〕
本発明の摺動部品の製造方法は、ポリアミド樹脂組成物を成形する工程を有する摺動部品の製造方法であって、
前記ポリアミド樹脂組成物において、
ＭＤ方向の初期収縮率が０．２〜１．２、ＴＤ方向の初期収縮率が１．０〜１．４、
好ましくは、
ＭＤ方向の初期収縮率が０．２〜０．４、ＴＤ方向の初期収縮率が１．０〜１．２、
より好ましくは、
ＭＤ方向の初期収縮率が０．２〜０．３５、ＴＤ方向の初期収縮率が１．０〜１．２、
である摺動部品の製造方法である。
この場合、前記ポリアミド樹脂組成物の異方性値は好ましくは０〜５、より好ましくは０〜４、更に好ましくは０〜３．８である摺動部品の製造方法である。
このようなＭＤ方向及びＴＤ方向の初期収縮率、好ましくはこのような異方性値のポリアミド樹脂組成物を使用すると、吸水等に起因して膨潤等することによるポリアミド樹脂組成物の寸法の変化が、摺動部品、例えばギアと他の部材との噛合い効果を低減させるため、このような寸法の変化を見越して摺動部品を予め小さめに加工する必要がない場合がある、この摺動部品が組み込まれた、例えば、自動車では上記噛合い効果の低下を補償するバックラッシュ調整機構を設置する必要がない場合がある、等の製造上のコストアップ要因を低減することができる。【００４６】
ポリアミド樹脂組成物を成形する方法としては、例えば、射出成形法、射出圧縮成形法、圧縮成形法、押出し成形法、ブロー成形法などが好適である。【００４７】
このような
ＭＤ方向の初期収縮率が０．２〜１．２、ＴＤ方向の初期収縮率が１．０〜１．４、
好ましくは、
ＭＤ方向の初期収縮率が０．２〜０．４、ＴＤ方向の初期収縮率が１．０〜１．２、
より好ましくは、
ＭＤ方向の初期収縮率が０．２〜０．３５、ＴＤ方向の初期収縮率が１．０〜１．２、
であるポリアミド樹脂組成物としては、本発明のポリアミド樹脂組成物が好ましい。【００４８】
〔自動車の製造方法〕
本発明の自動車の製造方法は、前述した本発明の摺動部品の製造方法で得られる摺動部品を摺動装置に組込む工程を有する自動車の製造方法である。
本発明の摺動部品の製造方法で得られる摺動部品を摺動装置に組込む工程としては、例えば、電動パワーステアリング装置などでは、ステアリングのアシストに電動モーターの駆動力を直接利用するシステムがあり、本発明の摺動部品の製造方法で得られる摺動部品例えば電動パワーステアリングギア、ウオームホイールなどはモーターの駆動力を本部品を介して操舵を補助する役割があり、それらは各アシスト方式により適宜組み込まれ製造される。【００４９】
本発明の摺動部品の製造方法で得られる摺動部品を摺動装置に組込む工程に、このような異方性値のポリアミド樹脂組成物を使用すると、吸水等に起因して膨潤等することによるポリアミド樹脂組成物の寸法の変化が、摺動部品、例えばギアと他の部材との噛合い効果を低減させるため、このような寸法の変化を見越して、自動車の製造工程において、摺動部品を予め小さく加工する必要がない場合もあり、この摺動部品が組み込まれた、例えば、自動車では上記噛合い効果の低下を補償するバックラッシュ調整機構を設置する必要がない場合もある、等の製造上のコストアップ要因を低減することができる。
【実施例】
【００５０】
後に記載する各実施例および各比較例で示す成形物の物性値は、下記の測定方法により測定した値である。【００５１】
［重量平均分子量］
１，２，４−トリクロロベンゼンを溶媒として、１３０℃にて、ゲル浸透クロマトグラフ分析（ＧＰＣ）を行い、重量平均分子量を求めた。【００５２】
［数平均分子量］
９６％濃硫酸を溶媒として、サン電子製自動粘度計を用い、温度２５℃±０．０５℃にコントロールされた水槽内にて相対粘度の測定を行い、相対粘度と分子量の換算表を用いて数平均分子量を求めた。【００５３】
［初期収縮率］
下記のそれぞれの実施例及び比較例で得られたペレットを、
長さ１４０ｍｍ、幅３０ｍｍのケガキ線を施した長さ２００ｍｍ、幅４０ｍｍ、厚み３ｍｍの外形寸法（金型寸法）のプレートを成形する為の射出成形金型に、
下記のそれぞれの実施例及び比較例の成形条件にて射出成形した成形品である試験片のＭＤ方向、ＴＤ方向の寸法測定を行い、
金型のケガキ線寸法から収縮した比率を算出し、初期収縮率とした。
なお、金型のケガキ線寸法は、長さ（ＭＤ方向）１４０ｍｍ、幅（ＴＤ方向）３０ｍｍ、厚み３ｍｍである。【００５４】
［異方性］
上記初期収縮率のＴＤ方向とＭＤ方向の比率を異方性とした。【００５５】
［吸水寸法変化率］
初期成形収縮率と同様の試験片にて、
初期寸法を読取顕微鏡（オリンパス製ＭＥＡＳＵＲＩＮＧ  ＭＩＣＲＯＳＣＯＰＥ  ＳＴＭ）にて測定し、次に重量を測定して下記の吸水処理を行なった。
８０℃ＲＨ８０％の高温高湿槽（カトー社製ＳＳＥ−４４ＣＩ−Ａ）を使用し５０時間処理し、取り出し後、寸法及び重量を測定した。【００５６】
［耐衝撃性］
ＡＳＴＭ（規格番号：Ｄ−２５６−７３、片持ちビーム（Ｉｚｏｄ形）試験）に準じて、
各実施例及び比較例で得られたペレットを金型寸法で
長さ（ＭＤ方向）６０．３〜６３．５ｍｍ
幅（ＴＤ方向）１２．７（±０．１５）ｍｍ
厚み３．０〜１２．７ｍｍｔ、の形状が得られる射出成形金型にて下記それぞれの実施例及び比較例の成形条件にて射出成形した成形品である試験片を
ノッチ：角度４５±１°、先端半径０．２５±０．０５ｍｍ、
面を２分するノッチは面に対して直角でその傾きは２°以内とし、
ノッチ底部からの樹脂の深さは１０．１６±０．０５ｍｍで機械加工を行い、
東洋精機製、Ｉｚｏｄ衝撃試験機にて衝撃強さを測定した。【００５７】
［限界ＰＶ値］
ＪＩＳ  Ｋ７２１８Ａに準じて、スライドシリンダー式のリングオンプレート方式にて行なった。
初期収縮率における試験片から、厚み３ｍｍ×３０ｍｍ（ＭＤ方向）×３０ｍｍ（ＴＤ方向）を本材樹脂プレートとして切り出して使用した。
本材樹脂プレートを角板試験片とし、金属リング（材質Ｓ４５Ｃ、サンドペーパー１０００＃にて表面研磨）の回転中空円筒を用いてＪＩＳ  Ｋ７２１８Ａ法（リングオンプレート方式）の試験で行う周速度２０ｃｍ／ｓｅｃの回転を行い、荷重２５ｋｇ（面圧１２．５ｋｇｆ／ｃｍ２）を１０分ずつ自動で段階的に加圧（２５ｋｇで１０分、次は５０ｋｇで１０分と順次２５ｋｇずつ加圧）していき限界圧力と周速度の積から限界ＰＶ値を算出した。
尚限界圧力とは、段階的に上げていった圧力において、樹脂が溶融する圧力の一つ前の圧力を言う。【００５８】
［動摩擦係数］
限界ＰＶ値を測定するのと同じ試験を行い、前記限界圧力のときの摩擦抵抗力から動摩擦係数を算出した。摩擦抵抗力は、摩擦摩耗試験機（ＦＥＭ−ＩＩＩ−ＥＮ／Ｆ）を使用して、本樹脂プレートと金属円筒のこすれあう力をロードセルで検出し求めることができる。尚動摩擦係数は摩擦抵抗力を荷重で除したものであるが、使用した摩擦抵抗力検出アームが金属リング半径の１０倍であるので、その値を１０倍したものが動摩擦係数となる。【００５９】
［実施例１］
ヘキサメチレンジアミンとアジピン酸からなるポリアミド６６（ＰＡ６６−１）（数平均分子量：２６０００、宇部興産（株）製２０２６Ｂ）（成分Ａ）７７．４５重量％、
スチレン系重合体（ＳＰＳ−１）（荷重たわみ温度：１７９℃、重量平均分子量：２３００００、出光興産（株）製ＸＡＲＥＣ９０ＺＣ）（成分Ｂ）２２重量％、
ヨウ化第一銅０．０３重量％、ヨウ化カリウム０．５重量％、そして、メラミン樹脂０．０２重量％を、
バレル温度２８５℃に設定した４４ｍｍのベント付き二軸押出し機で混練し、冷却後ペレット化することにより、ポリアミド樹脂組成物のペレットを得た。
次に、得られたポリアミド樹脂組成物のペレットを１００℃、１０トール（１３３０Ｐａ）以下の減圧下で２４時間乾燥した後、シリンダー温度２８５℃、金型温度８０℃で射出成形して各種の試験片を製造した。得られた試験片について前記の各種の測定と算出を行った。
なお、使用したポリアミド６６（ＰＡ６６−１）の、限界ＰＶ値は５０ＭＰａ・ｃｍ／ｓｅｃ、動摩擦係数は０．５、衝撃強さは４０Ｊ／ｍであった。【００６０】
［実施例２］
ＰＡ６６−１（数平均分子量：２６０００、宇部興産（株）製２０２６Ｂ）（成分Ａ）９４．４５重量％、
ＳＰＳ−１（荷重たわみ温度：１７９℃、重量平均分子量：２３００００、出光興産（株）製ＸＡＲＥＣ９０ＺＣ）（成分Ｂ）５重量％、
ヨウ化第一銅０．０３重量％、ヨウ化カリウム０．５重量％、そして、メラミン樹脂０．０２重量％を、
実施例１と同じ方法によりポリアミド樹脂組成物ペレットを得て、各種の試験片を製造した。得られた試験片について前記の各種の測定と算出を行なった。【００６１】
［実施例３］
ＰＡ６６−１（数平均分子量：２６０００、宇部興産（株）製２０２６Ｂ）（成分Ａ）６９．４５重量％、
スチレン系重合体（ＳＰＳ−２）（荷重たわみ温度：１８９℃、重量平均分子量：１９００００、出光興産（株）製ＸＡＲＥＣ１３０ＺＣ）（成分Ｂ）２０重量％、
フマル酸変性ＰＰＥ（出光興産（株）製ＣＸ−１）（成分Ｄ）１０重量％、
ヨウ化第一銅０．０３重量％、ヨウ化カリウム０．５重量％、そして、メラミン樹脂０．０２重量％を、
実施例１と同じ方法によりポリアミド樹脂組成物ペレットを得て、各種の試験片を製造した。得られた試験片について前記の各種の測定と算出を行なった。【００６２】
［実施例４］
キサメチレンジアミンとアジピン酸からなるポリアミド６６（ＰＡ６６−２）（数平均分子量：２００００、宇部興産（株）製２０２０Ｂ）（成分Ａ）７３．４５重量％、
ＳＰＳ−１（荷重たわみ温度：１７９℃、重量平均分子量：２３００００、出光興産（株）製ＸＡＲＥＣ９０ＺＣ）（成分Ｂ）１６重量％、
フマル酸変性ＰＰＥ（出光興産（株）製ＣＸ−１）（成分Ｄ）１０重量％、
ヨウ化第一銅０．０３重量％、ヨウ化カリウム０．５重量％、そして、メラミン樹脂０．０２重量％を、
実施例１と同じ方法によりポリアミド樹脂組成物ペレットを得て、各種の試験片を製造した。得られた試験片について前記の各種の測定と算出を行なった。
なお、使用したポリアミド６６（ＰＡ６６−２）の、限界ＰＶ値は５０ＭＰａ・ｃｍ／ｓｅｃ、動摩擦係数は０．５、衝撃強さは４０Ｊ／ｍであった。【００６３】
［実施例５］
ＰＡ６６−１（数平均分子量：２６０００、宇部興産（株）製２０２６Ｂ）（成分Ａ）５２．０９重量％、
ＳＰＳ−２（荷重たわみ温度：１８９℃、重量平均分子量：１９００００、出光興産（株）製ＸＡＲＥＣ１３０ＺＣ）（成分Ｂ）１５重量％、
フマル酸変性ＰＰＥ（出光興産（株）製ＣＸ−１）（成分Ｄ）７．５重量％、
ガラス繊維−１（重量平均繊維長：３２０μｍ、平均繊維径：６．５μｍ、集束剤：アクリル樹脂、日本電気硝子（株）製ＥＣＳ０３Ｔ−２８９ＤＥ）（成分Ｅ）２５重量％、
ヨウ化第一銅０．０２重量％、ヨウ化カリウム０．３６重量％、そして、メラミン樹脂０．０２重量％を、
実施例１と同じ方法によりポリアミド樹脂組成物ペレットを得て、各種の試験片を製造した。得られた試験片について前記の各種の測定と算出を行なった。【００６４】
［実施例６］
ＰＡ６６−２（数平均分子量：２００００、宇部興産（株）製２０２０Ｂ）（成分Ａ）５４．２重量％、
ＳＰＳ−２（荷重たわみ温度：１８９℃、重量平均分子量：１９００００、出光興産（株）製ＸＡＲＥＣ１３０ＺＣ）（成分Ｂ）１５．５重量％、
フマル酸変性ＰＰＥ（出光興産（株）製ＣＸ−１）（成分Ｄ）４．９重量％、
ガラス繊維−２（重量平均繊維長：３９８μｍ、平均繊維径：１０．５μｍ、集束剤：ウレタン樹脂、日本電気硝子（株）製ＥＣＳ０３Ｔ−２４９Ｈ）（成分Ｅ）２５重量％、
ヨウ化第一銅０．０２重量％、ヨウ化カリウム０．３６重量％、そして、メラミン樹脂０．０２重量％を、
実施例１と同じ方法によりポリアミド樹脂組成物ペレットを得て、各種の試験片を製造した。得られた試験片について前記の各種の測定と算出を行なった。【００６５】
［実施例７］
ＰＡ６６−２（数平均分子量：２００００、宇部興産（株）製２０２０Ｂ）（成分Ａ）４９．２重量％、
ＳＰＳ−２（荷重たわみ温度：１８９℃、重量平均分子量：１９００００、出光興産（株）製ＸＡＲＥＣ１３０ＺＣ）（成分Ｂ）１３．０重量％、
ＳＥＢＳ（（株）クラレ製セプトン２１０４）（成分Ｃ）５．７重量％、
フマル酸変性ＰＰＥ（出光興産（株）製ＣＸ−１）（成分Ｄ）６．７重量％、
ガラス繊維−２（重量平均繊維長：３９２μｍ、平均繊維径：１０．５μｍ、集束剤：ウレタン樹脂、日本電気硝子（株）製ＥＣＳ０３Ｔ−２４９Ｈ）（成分Ｅ）２５重量％、
ヨウ化第一銅０．０２重量％、ヨウ化カリウム０．３６重量％、そして、メラミン樹脂０．０２重量％を、
実施例１と同じ方法によりポリアミド樹脂組成物ペレットを得て、各種の試験片を製造した。得られた試験片について前記の各種の測定と算出を行なった。【００６６】
［実施例８］
ＰＡ６６−２（数平均分子量：２００００、宇部興産（株）製２０２０Ｂ）（成分Ａ）４９．２重量％、
ＳＰＳ−２（荷重たわみ温度：１８９℃、重量平均分子量：１９００００、出光興産（株）製ＸＡＲＥＣ１３０ＺＣ）（成分Ｂ）１３．０重量％、
ＳＥＰＳ（（株）クラレ製セプトン２１０４）（成分Ｃ）５．７重量％、
フマル酸変性ＰＰＥ（出光興産（株）製ＣＸ−１）（成分Ｄ）６．７重量％、
ガラス繊維−２（重量平均繊維長：４０５μｍ、平均繊維径：１０．５μｍ、集束剤：ウレタン樹脂、日本電気硝子（株）製ＥＣＳ０３Ｔ−２４９Ｈ）（成分Ｅ）２５重量％、
ヨウ化第一銅０．０２重量％、ヨウ化カリウム０．３６重量％、そして、メラミン樹脂０．０２重量％を、
実施例１と同じ方法によりポリアミド樹脂組成物ペレットを得て、各種の試験片を製造した。得られた試験片について前記の各種の測定と算出を行なった。【００６７】
［実施例９］
ＰＡ６６−２（数平均分子量：２００００、宇部興産（株）製２０２０Ｂ）（成分Ａ）５１．２重量％、
ＳＰＳ−２（荷重たわみ温度：１８９℃、重量平均分子量：１９００００、出光興産（株）製ＸＡＲＥＣ１３０ＺＣ）（成分Ｂ）１１．０重量％、
ＳＥＰＳ（（株）クラレ製セプトン２１０４）（成分Ｃ）５．７重量％、
フマル酸変性ＰＰＥ（出光興産（株）製ＣＸ−１）（成分Ｄ）６．７重量％、
ガラス繊維−２（重量平均繊維長：３９５μｍ、平均繊維径：１０．５μｍ、集束剤：ウレタン樹脂、日本電気硝子（株）製ＥＣＳ０３Ｔ−２４９Ｈ）（成分Ｅ）２５重量％、
ヨウ化第一銅０．０２重量％、ヨウ化カリウム０．３６重量％、そして、メラミン樹脂０．０２重量％を、
実施例１と同じ方法によりポリアミド樹脂組成物ペレットを得て、各種の試験片を製造した。得られた試験片について前記の各種の測定と算出を行なった。【００６８】
［比較例１］
ＰＡ６６−１（数平均分子量：２６０００、宇部興産（株）製２０２６Ｂ）７４．５５重量％、
ＳＰＳ−１（荷重たわみ温度：１７９℃、重量平均分子量：２３００００、出光興産（株）製ＸＡＲＥＣ９０ＺＣ）２５．０重量％、
ヨウ化第一銅０．０３重量％、ヨウ化カリウム０．５重量％、そして、メラミン樹脂０．０２重量％を、
実施例１と同じ方法によりポリアミド樹脂組成物ペレットを得て、各種の試験片を製造した。得られた試験片について前記の各種の測定と算出を行った。【００６９】
［比較例２］
ＰＡ６６−２（数平均分子量：２６０００、宇部興産（株）製２０２６Ｂ）７９．４５質量部、
変性ポリプロピレン（（株）プライムポリマー製ＺＰ６４８）、
ヨウ化第一銅０．０３質量部、ヨウ化カリウム０．５質量部、そして、メラミン樹脂０．０２質量部を、
実施例１と同じ方法によりポリアミド樹脂組成物ペレットを得て、各種の試験片を製造した。得られた試験片について前記の各種の測定と算出を行なった。【００７０】
［比較例３］
ＰＡ６６−１（数平均分子量：２６０００、宇部興産（株）製２０２６Ｂ）７４．６質量部、ガラス繊維−１  ２５質量部、
ヨウ化第一銅０．０２質量部、ヨウ化カリウム０．３６質量部、そして、メラミン樹脂０．０２質量部を、
実施例１と同じ方法によりポリアミド樹脂組成物ペレットを得て、各種の試験片を製造した。得られた試験片について前記の各種の測定と算出を行なった。【００７１】
実施例１〜９、比較例１及び２における測定結果と算出結果とを第１表に示す。なお、表１に示した「耐衝撃性」「限界ＰＶ値」「動摩擦係数」は実施例１〜９及び比較例１〜３のポリアミド樹脂組成物についての値である。【００７２】
【表１】
2011118617.tif 000002
【００７３】
第１表に示された測定結果から明らかなように、本発明に従うポリアミド樹脂組成物から成形した成形物は、初期収縮率が小さく、成形品の反り変形が抑えられ、設計寸法との差が小さくなり、修正のための後加工工程の省力化が可能となる。即ち、本発明によれば、ＭＤ方向とＴＤ方向の収縮が抑制され（吸水時も含めた寸法安定性が優れ）、耐衝撃性に優れた、摺動部品用のポリアミド樹脂組成物と摺動部品、及びその摺動部品の製造方法とその摺動部品を使用した自動車の製造方法を提供することができる。
【国際調査報告】
2011118617.tif 000003
2011118617.tif 000004
2011118617.tif 000005
2011118617.tif 000006